(57)【特許請求の範囲】
【請求項１】
正極活物質または負極活物質のいずれかの電極活物質と第１の高分子材料とを含む第１の成形体と、
前記第１の成形体に積層され、固体電解質と第２の高分子材料とを含む第２の成形体と、を備え、
前記第１の高分子材料の分解温度が前記第２の高分子材料の分解温度よりも高い、全固体電池用積層成形体。
【請求項２】
前記第１および第２の高分子材料の分子量が１００００以上である、請求項１に記載の全固体電池用積層成形体。
【請求項３】
前記成形体が、グリーンシートおよび膜からなる群より選ばれた一つの形態である、請求項１または請求項２に記載の全固体電池用積層成形体。
【請求項４】
正極活物質または負極活物質のいずれかの電極活物質と第１の高分子材料とを含む第１の成形体と、固体電解質と第２の高分子材料とを含む第２の成形体とを作製する成形体作製工程と、
前記第１の成形体と前記第２の成形体とを積層して積層成形体を形成する積層成形体形成工程と、
前記積層成形体を焼成して電極層と固体電解質層とからなる積層焼成体を形成する積層焼成体形成工程と、を備え、
前記第１の高分子材料の分解温度が前記第２の高分子材料の分解温度よりも高い、全固体電池の製造方法。
【請求項５】
正極活物質または負極活物質のいずれかの電極活物質と第１の高分子材料とを含む第１の固液混合物を作製する工程と、
固体電解質と第２の高分子材料とを含む第２の固液混合物を作製する工程と、
前記第１の固液混合物から第１の成形体を形成する工程と、
前記第２の固液混合物から第２の成形体を形成する工程と、
前記第１の成形体を焼成して電極層を形成する工程と、
前記第２の成形体を焼成して固体電解質層を形成する工程と、を備え、
前記第１の高分子材料の分解温度が前記第２の高分子材料の分解温度よりも高い、全固体電池の製造方法。
【請求項６】
前記第１の成形体を形成する工程が、前記固体電解質層に前記第１の固液混合物を塗工して前記固体電解質層と前記第１の成形体の積層体を形成することを含み、
前記第１の成形体を焼成して電極層を形成する工程が、前記固体電解質層と前記第１の成形体の積層体を焼成して前記固体電解質層と前記電極層とからなる積層焼成体を形成することを含む、請求項５に記載の全固体電池の製造方法。
【請求項７】
前記第１の成形体を形成する工程が、前記第２の成形体に前記第１の固液混合物を塗工して前記第１の成形体と前記第２の成形体とからなる積層成形体を形成することを含み、
前記第１の成形体を焼成して電極層を形成する工程と、前記第２の成形体を焼成して固体電解質層を形成する工程とが、前記積層成形体を焼成して前記固体電解質層と前記電極層とからなる積層焼成体を形成することを含む、請求項５に記載の全固体電池の製造方法。
【請求項８】
正極活物質と第１の高分子材料とを含む正極用固液混合物を作製する工程と、
負極活物質と第１の高分子材料とを含む負極用固液混合物を作製する工程と、
固体電解質と第２の高分子材料とを含む固体電解質用固液混合物を作製する工程と、
前記正極用固液混合物または前記負極用固液混合物のいずれか一方の電極用固液混合物を基材に塗工して前記基材と一方電極成形体とからなる第１の積層成形体を形成する工程と、
前記第１の積層成形体を焼成して前記基材と一方電極焼成層とからなる第１の積層焼成体を形成する工程と、
前記第１の積層焼成体に前記固体電解質用固液混合物を塗工して前記第１の積層焼成体と固体電解質成形体とからなる第２の積層成形体を形成する工程と、
前記第２の積層成形体を焼成して前記基材と前記一方電極焼成層と固体電解質層とからなる第２の積層焼成体を形成する工程と、
前記正極用固液混合物または前記負極用固液混合物のいずれか他方の電極用固液混合物を前記第２の積層焼成体に塗工して前記第２の積層焼成体と他方電極成形体とからなる第３の積層成形体を形成する工程と、
前記第３の積層成形体を焼成して正極層と固体電解質層と負極層とからなる積層焼成体を形成する工程とを備え、
前記第１の高分子材料の分解温度が前記第２の高分子材料の分解温度よりも高い、全固体電池の製造方法。
【請求項９】
前記固液混合物が、スラリー、ペーストおよびコロイドからなる群より選ばれた一つの形態である、請求項５から請求項８までのいずれか１項に記載の全固体電池の製造方法。
【請求項１０】
前記成形体が、グリーンシートおよび膜からなる群より選ばれた一つの形態である、請求項４から請求項９までのいずれか１項に記載の全固体電池の製造方法。
【請求項１１】
前記第１の高分子材料の分解温度と前記第２の高分子材料の分解温度との差が、５０℃以上５００℃以下である、請求項４から請求項１０までのいずれか１項に記載の全固体電池の製造方法。
【請求項１２】
前記第１の高分子材料の分解温度と前記第２の高分子材料の分解温度との差が、５０℃以上２００℃以下である、請求項１１に記載の全固体電池の製造方法。
【請求項１３】
前記第１の高分子材料と前記第２の高分子材料は、ポリビニルアセタール樹脂、セルロース、アクリル樹脂およびウレタン樹脂からなる群より選ばれた少なくとも１種を含む、請求項４から請求項１２までのいずれか１項に記載の全固体電池の製造方法。
【請求項１４】
前記第１の成形体における前記第１の高分子材料と前記第２の成形体における前記第２の高分子材料のそれぞれの重量含有比率は、無機材料１００重量部に対して５重量部以上３５重量部以下である、請求項４から請求項１３までのいずれか１項に記載の全固体電池の製造方法。
【請求項１５】
前記積層焼成体は、正極層、固体電解質層および負極層を積層した単電池構造の積層焼成体を含む、請求項４、請求項６、請求項７および請求項８のいずれか１項に記載の全固体電池の製造方法。
【請求項１６】
前記積層焼成体は、集電体層を介在させて、前記単電池構造の積層焼成体を複数個、積層した積層焼成体を含む、請求項１５に記載の全固体電池の製造方法。
【請求項１７】
前記正極層、前記固体電解質層および前記負極層からなる群より選ばれた少なくとも一つの層を形成する材料が、ナシコン型構造のリチウム含有リン酸化合物からなる固体電解質を含む、請求項１５または請求項１６に記載の全固体電池の製造方法。
【請求項１８】
前記正極層および前記負極層からなる群より選ばれた少なくとも一つの層を形成する材料が、リチウム含有リン酸化合物からなる電極活物質を含む、請求項１５から請求項１７までのいずれか１項に記載の全固体電池の製造方法。
【請求項１９】
前記第１および第２の高分子材料の分子量が１００００以上である、請求項４から請求項１８までのいずれか１項に記載の全固体電池の製造方法。
【請求項２０】
請求項４から請求項１９までのいずれか１項に記載の製造方法によって製造された全固体電池。
【発明の詳細な説明】
【技術分野】
【０００１】
本発明は、全固体電池用積層成形体、全固体電池およびその製造方法に関する。
【背景技術】
【０００２】
近年、携帯電話、携帯用パーソナルコンピュータ等の携帯用電子機器の電源として電池の需要が大幅に拡大している。このような用途に用いられる電池においては、イオンを移動させるための媒体として有機溶媒等の電解質（電解液）が従来から使用されている。【０００３】
しかし、上記の構成の電池では、電解液が漏出するという危険性がある。また、電解液に用いられる有機溶媒等は可燃性物質である。このため、電池の安全性をさらに高めることが求められている。【０００４】
そこで、電池の安全性を高めるための一つの対策は、電解質として、電解液に代えて、固体電解質を用いることが提案されている。さらに、電解質として固体電解質を用いるとともに、その他の構成要素も固体で構成されている全固体電池の開発が進められている。【０００５】
たとえば、特開２００７‐５２７９号公報（以下、特許文献１という）には、全固体電池の製造方法が提案されている。特許文献１に開示された全固体電池の製造方法によれば、リン酸化合物を含む活物質と固体電解質とを、それぞれ、バインダーおよび可塑剤を含む溶液中に分散させて、スラリーを作製し、これらのスラリーを成形して得られた活物質グリーンシートと固体電解質グリーンシートとを積層し、熱処理することによって、全固体電池の積層体を製造する。
【先行技術文献】
【特許文献】
【０００６】
【特許文献１】特開２００７‐５２７９号公報
【発明の概要】
【発明が解決しようとする課題】
【０００７】
発明者らが、特許文献１に記載されているような全固体電池の製造方法を種々検討した結果、焼成前のグリーンシート、膜等の成形体を積層し、熱処理して、全固体電池の発電要素を構成する積層体を形成するためには、成形体に含まれるバインダー、可塑剤等の有機化合物を熱処理にて完全に除去する技術が重要であることがわかった。しかしながら、有機化合物を除去する熱処理は、電極層の焼成前の成形体に含まれる導電剤としての炭素をも燃焼させるので、電池特性の劣化を引き起こす可能性があることがわかった。本発明は、上記の知見に基づいてなされたものである。【０００８】
したがって、本発明の目的は、電極層の焼成前のグリーンシート、膜等の成形体に含まれる導電剤の燃焼を抑制するとともに、固体電解質層の焼成前のグリーンシート、膜等の成形体に含まれるバインダーを除去することが可能な全固体電池用積層成形体、全固体電池およびその製造方法を提供することである。
【課題を解決するための手段】
【０００９】
発明者らが上記の課題を解決するために種々検討を重ねた結果、含まれるバインダー種が異なる電極層の焼成前の成形体と固体電解質層の焼成前の成形体とを用いることにより、電極層の焼成前の成形体に含まれる導電剤の燃焼を抑制するとともに、固体電解質層の焼成前の成形体に含まれるバインダーを除去することが可能になることを見出した。このような発明者らの知見に基づいて、本発明は以下の特徴を備えている。【００１０】
本発明に従った全固体電池用積層成形体は、正極活物質または負極活物質のいずれかの電極活物質と第１の高分子材料とを含む第１の成形体と、第１の成形体に積層され、固体電解質と第２の高分子材料とを含む第２の成形体とを備える。第１の高分子材料の分解温度が第２の高分子材料の分解温度よりも高い。【００１１】
本発明の全固体電池用積層成形体において、第１および第２の高分子材料の分子量が１００００以上であることが好ましい。【００１２】
なお、本発明の全固体電池用積層成形体において、成形体は、グリーンシートおよび膜からなる群より選ばれた一つの形態であればよい。【００１３】
本発明の一つの局面に従った全固体電池の製造方法は、以下の工程と特徴を備える。【００１４】
（Ａ）正極活物質または負極活物質のいずれかの電極活物質と第１の高分子材料とを含む第１の成形体と、固体電解質と第２の高分子材料とを含む第２の成形体とを作製する成形体作製工程【００１５】
（Ｂ）第１の成形体と第２の成形体とを積層して積層成形体を形成する積層成形体形成工程【００１６】
（Ｃ）積層成形体を焼成して電極層と固体電解質層とからなる積層焼成体を形成する積層焼成体形成工程【００１７】
（Ｄ）第１の高分子材料の分解温度が第２の高分子材料の分解温度よりも高い。【００１８】
本発明のもう一つの局面に従った全固体電池の製造方法は、以下の工程と特徴を備える。【００１９】
（Ｅ）正極活物質または負極活物質のいずれかの電極活物質と第１の高分子材料とを含む第１の固液混合物を作製する工程【００２０】
（Ｆ）固体電解質と第２の高分子材料とを含む第２の固液混合物を作製する工程【００２１】
（Ｇ）第１の固液混合物から第１の成形体を形成する工程【００２２】
（Ｈ）第２の固液混合物から第２の成形体を形成する工程【００２３】
（Ｉ）第１の成形体を焼成して電極層を形成する工程【００２４】
（Ｊ）第２の成形体を焼成して固体電解質層を形成する工程【００２５】
（Ｄ）第１の高分子材料の分解温度が前記第２の高分子材料の分解温度よりも高い。【００２６】
本発明のもう一つの局面に従った全固体電池の製造方法において、第１の成形体を形成する工程（Ｇ）が、固体電解質層に第１の固液混合物を塗工して固体電解質層と第１の成形体の積層体を形成することを含み、第１の成形体を焼成して電極層を形成する工程（Ｉ）が、固体電解質層と第１の成形体の積層体を焼成して固体電解質層と電極層とからなる積層焼成体を形成することを含むようにしてもよい。【００２７】
また、本発明のもう一つの局面に従った全固体電池の製造方法において、第１の成形体を形成する工程（Ｇ）が、第２の成形体に第１の固液混合物を塗工して第１の成形体と第２の成形体とからなる積層成形体を形成することを含み、第１の成形体を焼成して電極層を形成する工程（Ｉ）と、第２の成形体を焼成して固体電解質層を形成する工程（Ｊ）とが、上記の積層成形体を焼成して固体電解質層と電極層とからなる積層焼成体を形成することを含むようにしてもよい。【００２８】
本発明の別の局面に従った全固体電池の製造方法は、以下の工程と特徴を備える。【００２９】
（Ｋ）正極活物質と第１の高分子材料とを含む正極用固液混合物を作製する工程【００３０】
（Ｌ）負極活物質と第１の高分子材料とを含む負極用固液混合物を作製する工程【００３１】
（Ｍ）固体電解質と第２の高分子材料とを含む固体電解質用固液混合物を作製する工程【００３２】
（Ｎ）正極用固液混合物または負極用固液混合物のいずれか一方の電極用固液混合物を基材に塗工して基材と一方電極成形体とからなる第１の積層成形体を形成する工程【００３３】
（Ｏ）第１の積層成形体を焼成して基材と一方電極焼成層とからなる第１の積層焼成体を形成する工程【００３４】
（Ｐ）第１の積層焼成体に固体電解質用固液混合物を塗工して第１の積層焼成体と固体電解質成形体とからなる第２の積層成形体を形成する工程【００３５】
（Ｑ）第２の積層成形体を焼成して基材と一方電極焼成層と固体電解質層とからなる第２の積層焼成体を形成する工程【００３６】
（Ｒ）正極用固液混合物または負極用固液混合物のいずれか他方の電極用固液混合物を第２の積層焼成体に塗工して第２の積層焼成体と他方電極成形体とからなる第３の積層成形体を形成する工程【００３７】
（Ｓ）第３の積層成形体を焼成して正極層と固体電解質層と負極層とからなる積層焼成体を形成する工程【００３８】
（Ｄ）第１の高分子材料の分解温度が第２の高分子材料の分解温度よりも高い。【００３９】
本発明の全固体電池の製造方法において、固液混合物は、スラリー、ペースト、および、コロイドからなる群より選ばれた一つの形態であればよい。【００４０】
本発明の全固体電池の製造方法において、成形体は、グリーンシートおよび膜からなる群より選ばれた一つの形態であればよい。【００４１】
本発明の全固体電池の製造方法において、第１の高分子材料の分解温度と第２の高分子材料の分解温度との差は、５０℃以上５００℃以下であることが好ましく、５０℃以上２００℃以下であることがより好ましい。【００４２】
また、第１の高分子材料と第２の高分子材料は、ポリビニルアセタール樹脂、セルロース、アクリル樹脂およびウレタン樹脂からなる群より選ばれた少なくとも１種を含むことが好ましい。【００４３】
さらに、第１の成形体における第１の高分子材料と第２の成形体における第２の高分子材料のそれぞれの重量含有比率は、無機材料１００重量部に対して５重量部以上３５重量部以下であることが好ましい。【００４４】
本発明の全固体電池の製造方法において形成される積層焼成体は、正極層、固体電解質層および負極層を積層した単電池構造の積層焼成体を含んでもよい。【００４５】
さらに、積層焼成体は、集電体層を介在させて、単電池構造の積層焼成体を複数個、積層した積層焼成体を含んでもよい。【００４６】
本発明の全固体電池の製造方法において、正極層、固体電解質層および負極層からなる群より選ばれた少なくとも一つの層を形成する材料は、ナシコン型構造のリチウム含有リン酸化合物からなる固体電解質を含むことが好ましい。【００４７】
本発明の全固体電池の製造方法において、正極層および負極層からなる群より選ばれた少なくとも一つの層を形成する材料は、リチウム含有リン酸化合物からなる電極活物質を含むことが好ましい。【００４８】
本発明の全固体電池の製造方法において、第１および第２の高分子材料の分子量は１００００以上であることが好ましい。【００４９】
本発明に従った全固体電池は、上述の特徴を備えた製造方法によって製造されたものである。
【発明の効果】
【００５０】
本発明の全固体電池用積層成形体を焼成して全固体電池を製造すると、正極層または負極層では導電剤の燃焼を抑制することができるとともに、緻密な固体電解質層を形成することができるので、放電容量等の電池特性を高めることができる。
【図面の簡単な説明】
【００５１】
【図１】本発明の製造方法が適用される一つの実施形態としての全固体電池の断面構造を模式的に示す断面図である。
【図２】本発明の製造方法が適用されるもう一つの実施形態としての全固体電池の断面構造を模式的に示す断面図である。
【発明を実施するための形態】
【００５２】
図１に示すように、本発明の製造方法が適用される一つの実施の形態としての全固体電池の積層体１０は、正極層１と固体電解質層２と負極層３とからなる単電池で構成される。固体電解質層２の一方面に正極層１が配置され、固体電解質層２の一方面と反対側の他方面に負極層３が配置されている。いいかえれば、正極層１と負極層３とは、固体電解質層２を介して互いに対向する位置に設けられている。
【００５３】
図２に示すように、本発明の製造方法が適用されるもう一つの実施の形態としての全固体電池の積層体２０では、正極層１と固体電解質層２と負極層３とから構成される単電池が複数個、たとえば２個、集電体層４を介して直列に接続されている。全固体電池の積層体２０の内部に配置される集電体層４は、正極層１と負極層３との間に設けられている。
【００５４】
なお、正極層１と負極層３のそれぞれは固体電解質と電極活物質とを含み、固体電解質層２は固体電解質を含む。正極層１と負極層３の少なくとも一方は、導電剤として、炭素等を含む。
【００５５】
上記のように構成された全固体電池の積層体１０、２０を製造するために用いられる全固体電池用積層成形体は、正極活物質または負極活物質のいずれかの電極活物質と第１の高分子材料とを含む第１の成形体と、第１の成形体に積層され、固体電解質と第２の高分子材料とを含む第２の成形体とを備える。第１の高分子材料の分解温度が第２の高分子材料の分解温度よりも高い。
【００５６】
上記のように構成された全固体電池の積層体１０、２０を製造するために、本発明の一つの局面では、まず、正極活物質または負極活物質のいずれかの電極活物質と第１の高分子材料とを含む第１の成形体と、固体電解質と第２の高分子材料とを含む第２の成形体とを作製する（成形体作製工程）。次に、第１の成形体と第２の成形体とを積層して積層成形体を形成する（積層成形体形成工程）。そして、得られた積層成形体を焼成して電極層と固体電解質層とからなる積層焼成体を形成する（積層焼成体形成工程）。このようにして、固液混合物から成形体を形成し、正極層１、固体電解質層２および負極層３の成形体を積層して積層成形体を形成し、この積層成形体を焼成することにより、正極層１と固体電解質層２と負極層３の積層焼成体を形成してもよい。
【００５７】
あるいは、上記のように構成された全固体電池の積層体１０、２０を製造するために、本発明のもう一つの局面では、まず、正極活物質または負極活物質のいずれかの電極活物質と第１の高分子材料とを含む第１の固液混合物を作製する。次に、固体電解質と第２の高分子材料とを含む第２の固液混合物を作製する。そして、得られた第１の固液混合物から第１の成形体を形成する。得られた第２の固液混合物から第２の成形体を形成する。さらに、得られた第１の成形体を焼成して電極層、すなわち、正極層１と負極層３を形成する。得られた第２の成形体を焼成して固体電解質層２を形成する。このようにして、固液混合物から成形体を形成し、得られた成形体を焼成することにより、正極層１、固体電解質層２および負極層３のそれぞれの焼成体を形成してもよい。
【００５８】
なお、成形体は、グリーンシートおよび膜からなる群より選ばれた一つの形態であればよい。固液混合物は、スラリー、ペーストおよびコロイドからなる群より選ばれた一つの形態であればよい。
【００５９】
本発明のもう一つの局面に従った全固体電池の製造方法では、第１の成形体を形成する工程が、固体電解質層に第１の固液混合物を塗工して固体電解質層と第１の成形体の積層体を形成することを含み、第１の成形体を焼成して電極層を形成する工程が、固体電解質層と第１の成形体の積層体を焼成して固体電解質層と電極層とからなる積層焼成体を形成することを含むようにしてもよい。
【００６０】
具体的には、たとえば、まず、第２の固液混合物から第２の成形体としての固体電解質材料のグリーンシートを形成する。この固体電解質材料のグリーンシートを焼成して固体電解質層２を作製する。この固体電解質層２の一方面に第１の固液混合物としての正極材料のスラリーまたはペーストを塗工し、一方面と反対側の他方面に第１の固液混合物としての負極材料のスラリーまたはペーストを塗工して、第１の成形体としての正極塗工膜および負極塗工膜と固体電解質層２との積層体を形成する。そして、この積層体を焼成して正極層１と固体電解質層２と電極層３とからなる積層焼成体を形成してもよい。
【００６１】
また、本発明のもう一つの局面に従った全固体電池の製造方法では、第１の成形体を形成する工程が、第２の成形体に第１の固液混合物を塗工して第１の成形体と第２の成形体とからなる積層成形体を形成することを含み、第１の成形体を焼成して電極層を形成する工程と、第２の成形体を焼成して固体電解質層を形成する工程とが、上記の積層成形体を焼成して固体電解質層と電極層とからなる積層焼成体を形成することを含むようにしてもよい。
【００６２】
具体的には、たとえば、まず、第２の固液混合物から第２の成形体としての固体電解質材料のグリーンシートを形成する。この固体電解質材料のグリーンシートの一方面に第１の固液混合物としての正極材料のスラリーまたはペーストを塗工し、一方面と反対側の他方面に第１の固液混合物としての負極材料のスラリーまたはペーストを塗工して、第１の成形体としての正極塗工膜および負極塗工膜と第２の成形体としての固体電解質のグリーンシートとの積層成形体を形成する。そして、この積層成形体を焼成して正極層１と固体電解質層２と負極層３とからなる積層焼成体を形成してもよい。
【００６３】
あるいは、固体電解質材料のグリーンシートの一方面に第１の固液混合物としての正極材料のスラリーまたはペーストを塗工し、第１の成形体としての正極塗工膜と第２の成形体としての固体電解質のグリーンシートとの積層成形体を形成する。そして、この積層成形体を焼成して正極層１と固体電解質層２とからなる積層焼成体を形成してもよい。この場合、固体電解質層２の一方面と反対側の他方面には、負極層３として合金等の金属箔を固着してもよい。
【００６４】
さらに、本発明の別の局面に従った全固体電池の製造方法では、まず、正極活物質と第１の高分子材料とを含む正極用固液混合物を作製する。負極活物質と第１の高分子材料とを含む負極用固液混合物を作製する。固体電解質と第２の高分子材料とを含む固体電解質用固液混合物を作製する。得られた正極用固液混合物または負極用固液混合物のいずれか一方の電極用固液混合物を基材に塗工して基材と一方電極成形体とからなる第１の積層成形体を形成する。第１の積層成形体を焼成して基材と一方電極焼成層とからなる第１の積層焼成体を形成する。次に、第１の積層焼成体に固体電解質用固液混合物を塗工して第１の積層焼成体と固体電解質成形体とからなる第２の積層成形体を形成する。さらに、第２の積層成形体を焼成して基材と一方電極焼成層と固体電解質層とからなる第２の積層焼成体を形成する。そして、得られた正極用固液混合物または負極用固液混合物のいずれか他方の電極用固液混合物を第２の積層焼成体に塗工して第２の積層焼成体と他方電極成形体とからなる第３の積層成形体を形成する。最後に、第３の積層成形体を焼成して正極層と固体電解質層と負極層とからなる積層焼成体を形成する。このようにして、正極層１、固体電解質層２および負極層３の各層を、順次、塗工し、焼成して積層することにより、形成してもよい。
【００６５】
具体的には、たとえば、まず、ポリエチレンテレフタレート（ＰＥＴ）等の基材の上に正極材料のペーストを塗工し、焼成することにより正極層１を形成する。得られた正極層１の上に、固体電解質材料のペーストを塗工し、焼成することにより固体電解質層２を形成する。得られた固体電解質層２の上に負極材料のペーストを塗工し、焼成することにより負極層３を形成する。このようにして、正極層１と固体電解質層２と負極層３とからなる積層焼成体を形成してもよい。この場合、基材の上に負極層３を先に形成してもよい。
【００６６】
なお、本発明のさらに別の局面に従った全固体電池の製造方法では、まず、正極活物質と第１の高分子材料とを含む正極用固液混合物を作製する。負極活物質と第１の高分子材料とを含む負極用固液混合物を作製する。固体電解質と第２の高分子材料とを含む固体電解質用固液混合物を作製する。得られた固体電解質用固液混合物を成形し、焼成することにより、固体電解質層２を形成する。得られた正極用固液混合物または負極用固液混合物のいずれか一方の電極用固液混合物を成形することにより、一方電極成形体を形成する。一方電極成形体を固体電解質層の一方面の上に積層して積層体を形成する。この積層体を焼成することにより、固体電解質層と一方電極焼成層とからなる積層焼成体を形成する。得られた正極用固液混合物または負極用固液混合物のいずれか他方の電極用固液混合物を成形することにより、他方電極成形体を形成する。他方電極成形体を固体電解質層の一方面と反対側の他方面の上に積層して積層体を形成する。この積層体を焼成することにより、正極層１と固体電解質層２と負極層３とからなる積層焼成体を形成してもよい。このようにして、正極層１、固体電解質層２および負極層３の焼成前の各成形体を、順次、積層し、焼成することにより、積層焼成体を形成してもよい。
【００６７】
本発明の全固体電池の製造方法について種々説明したが、本発明の全固体電池の製造方法は上述した製造方法に限定されるものではない。
【００６８】
上述したように、本発明の全固体電池用積層成形体は、正極層１、固体電解質層２および負極層３のそれぞれの焼成前の成形体を積層した構造を有する。正極層１または負極層３の少なくともいずれかの焼成前の成形体に含まれる第１の高分子材料の種類と、固体電解質層２の焼成前の成形体に含まれる第２の高分子材料の種類とが異なる。また、第１の高分子材料の分解温度は第２の高分子材料の分解温度よりも高い。これにより、正極層１または負極層３では、高分子材料の残渣を優先的に残存させることができ、粒子同士のネッキングと導電剤の燃焼とを抑制することができる。一方、固体電解質層２では、イオン伝導性を阻害する高分子材料の残渣、高分子材料除去後の空孔、等を抑制することができ、緻密な固体電解質層を形成することができるとともに、さらに高分子材料の残渣による内部短絡を抑制することができる。したがって、本発明の全固体電池用積層成形体を焼成して全固体電池を製造すると、放電容量等の電池特性を高めることができる。
【００６９】
本発明の全固体電池の製造方法において、第１の高分子材料の分解温度と第２の高分子材料の分解温度との差が、５０℃以上５００℃以下であることが好ましく、５０℃以上２００℃以下であることがより好ましい。
【００７０】
第１の高分子材料の分解温度と第２の高分子材料の分解温度との差が、５０℃以上５００℃以下であることにより、上記の効果をより顕著に得ることができる。より好ましくは、第１の高分子材料の分解温度と第２の高分子材料の分解温度との差が、５０℃以上２００度以下であることにより、必要最低限の高分子材料の残渣を用いて上記の効果を得ることができるため、焼成後に高分子材料の残渣を含む正極層または負極層においても、その緻密化を阻害されることがないので、全固体電池用積層成形体の焼結性を高めることができる。
【００７１】
また、本発明の全固体電池の製造方法において、第１の高分子材料と第２の高分子材料は、ポリビニルアセタール樹脂、セルロース、アクリル樹脂およびウレタン樹脂からなる群より選ばれた少なくとも１種を含むことが好ましい。このような第１と第２の高分子材料を用いることにより、成形体を作製するためのスラリーまたはペーストにおいて分散性と粘性を両立させることができる。
【００７２】
さらに、本発明の全固体電池の製造方法において、第１の成形体における第１の高分子材料と第２の成形体における第２の高分子材料のそれぞれの重量含有比率は、無機材料１００重量部に対して５重量部以上３５重量部以下であることが好ましい。このように第１と第２の高分子材料の重量含有比率を限定することにより、成形体の機械的強度を維持し、成形体を積層する際に成形体間の密着性を維持することができる。
【００７３】
なお、第１および第２の高分子材料の分子量が１００００以上であることが好ましい。
【００７４】
上記の積層焼成体は、正極層１、固体電解質層２および負極層３を積層して単電池構造の積層体１０でもよく、集電体層４を介在させて、上記の単電池構造の積層体１０を複数個、積層した積層体２０でもよい。この場合、単電池構造の積層体１０を複数個、電気的に直列または並列に積層してもよい。
【００７５】
上記の成形体を形成する方法は特に限定されないが、ダイコーター、コンマコーター、スクリーン印刷等を使用することができる。成形体を積層する方法は特に限定されないが、熱間等方圧プレス、冷間等方圧プレス、静水圧プレス等を使用して成形体を積層することができる。
【００７６】
成形体を形成するための固液混合物は、高分子材料を溶剤に溶解した有機ビヒクルと、正極活物質、負極活物質、固体電解質または集電体材料とを湿式混合することによって作製することができる。湿式混合ではメディアを用いることができ、具体的には、ボールミル法、ビスコミル法等を用いることができる。一方、メディアを用いない湿式混合方法を用いてもよく、サンドミル法、高圧ホモジナイザー法、ニーダー分散法等を用いることができる。
【００７７】
固液混合物は可塑剤を含んでもよい。可塑剤の種類は特に限定されないが、フタル酸ジオクチル、フタル酸ジイソノニル等のフタル酸エステル等を使用してもよい。
【００７８】
焼成工程では、雰囲気は特に限定されないが、電極活物質に含まれる遷移金属の価数が変化しない条件で行うことが好ましい。
【００７９】
なお、本発明の製造方法が適用される全固体電池の積層体１０、２０の正極層１または負極層３に含まれる電極活物質の種類は限定されないが、正極活物質としては、Ｌｉ3Ｖ2（ＰＯ4）3等のナシコン型構造を有するリチウム含有リン酸化合物、ＬｉＦｅＰＯ4、ＬｉＭｎＰＯ4等のオリビン型構造を有するリチウム含有リン酸化合物、ＬｉＣｏＯ2、ＬｉＣｏ1/3Ｎｉ1/3Ｍｎ1/3Ｏ2等の層状化合物、ＬｉＭｎ2Ｏ4、ＬｉＮｉ0.5Ｍｎ1.5Ｏ4等のスピネル型構造を有するリチウム含有化合物を用いることができる。
【００８０】
負極活物質としては、ＭＯｘ（ＭはＴｉ、Ｓｉ、Ｓｎ、Ｃｒ、Ｆｅ、ＮｂおよびＭｏからなる群より選ばれた少なくとも１種以上の元素であり、ｘは０．９≦ｘ≦２．０の範囲内の数値である)で表わされる組成を有する化合物を用いることができる。たとえば、ＴｉＯ2とＳｉＯ2等の異なる元素Ｍを含むＭＯｘで表わされる組成を有する２つ以上の活物質を混合した混合物を用いてもよい。また、負極活物質としては、黒鉛-リチウム化合物、Ｌｉ‐Ａｌ等のリチウム合金、Ｌｉ3Ｖ2（ＰＯ4）3、Ｌｉ3Ｆｅ2（ＰＯ4）3、Ｌｉ4Ｔｉ5Ｏ12等の酸化物等を用いることができる。
【００８１】
また、本発明の製造方法が適用される全固体電池の積層体１０、２０の正極層１、負極層３または固体電解質層２に含まれる固体電解質の種類は限定されないが、固体電解質としては、ナシコン型構造を有するリチウム含有リン酸化合物を用いることができる。ナシコン型構造を有するリチウム含有リン酸化合物は、化学式ＬｉxＭy（ＰＯ4）3（化学式中、ｘは１≦ｘ≦２、ｙは１≦ｙ≦２の範囲内の数値であり、ＭはＴｉ、Ｇｅ、Ａｌ、ＧａおよびＺｒからなる群より選ばれた１種以上の元素である）で表わされる。この場合、上記化学式においてＰの一部をＢ、Ｓｉ等で置換してもよい。たとえば、Ｌｉ1.5Ａｌ0.5Ｇｅ1.5（ＰＯ4）3とＬｉ1.2Ａｌ0.2Ｔｉ1.8（ＰＯ4）3等の異なる組成を有する２つ以上のナシコン型構造を有するリチウム含有リン酸化合物を混合した混合物を用いてもよい。
【００８２】
また、上記の固体電解質に用いられるナシコン型構造を有するリチウム含有リン酸化合物としては、ナシコン型構造を有するリチウム含有リン酸化合物の結晶相を含む化合物、または、熱処理によりナシコン型構造を有するリチウム含有リン酸化合物の結晶相を析出するガラスを用いてもよい。
【００８３】
なお、上記の固体電解質に用いられる材料としては、ナシコン型構造を有するリチウム含有リン酸化合物以外に、イオン伝導性を有し、電子伝導性が無視できるほど小さい材料を用いることが可能である。このような材料として、たとえば、ハロゲン化リチウム、窒化リチウム、リチウム酸素酸塩、および、これらの誘導体を挙げることができる。また、リン酸リチウム（Ｌｉ3ＰＯ4）等のＬｉ‐Ｐ‐Ｏ系化合物、リン酸リチウムに窒素が導入されたＬＩＰＯＮ（ＬｉＰＯ4-xＮx）、Ｌｉ4ＳｉＯ4等のＬｉ‐Ｓｉ‐Ｏ系化合物、Ｌｉ‐Ｐ‐Ｓｉ‐Ｏ系化合物、Ｌｉ‐Ｖ‐Ｓｉ‐Ｏ系化合物、Ｌａ0.51Ｌｉ0.35ＴｉＯ2.94、Ｌａ0.55Ｌｉ0.35ＴｉＯ3、Ｌｉ3xＬａ2/3-xＴｉＯ3等のぺロブスカイト型構造を有する化合物、Ｌｉ、Ｌａ、Ｚｒを有するガーネット型構造を有する化合物等を挙げることができる。
【００８４】
本発明の製造方法が適用される全固体電池の積層体１０、２０の正極層１、固体電解質層２または負極層３の少なくとも一つの層を形成する材料が、ナシコン型構造のリチウム含有リン酸化合物からなる固体電解質を含むことが好ましい。この場合、全固体電池の電池動作に必須となる高いイオン伝導性を得ることができる。また、ナシコン型構造のリチウム含有リン酸化合物の組成を有するガラスまたはガラスセラミックスを固体電解質として用いると、焼成工程においてガラス相の粘性流動により、より緻密な焼結体を容易に得ることができるため、ガラスまたはガラスセラミックスの形態で固体電解質の出発原料を準備することが特に好ましい。
【００８５】
また、本発明の製造方法が適用される全固体電池の積層体１０、２０の正極層１または負極層３の少なくとも一つの層を形成する材料が、リチウム含有リン酸化合物からなる電極活物質を含むことが好ましい。この場合、焼成工程において電極活物質が相変化すること、または、電極活物質が固体電解質と反応することをリン酸骨格の高い温度安定性により容易に抑制することができるため、全固体電池の容量を高くすることができる。また、リチウム含有リン酸化合物からなる電極活物質と、ナシコン型構造のリチウム含有リン酸化合物からなる固体電解質とを組み合わせて用いると、焼成工程において電極活物質と固体電解質との反応を抑制することができるとともに、両者の良好な接触を得ることができるため、上記のように電極活物質と固体電解質の材料を組み合わせて用いることが特に好ましい。
【００８６】
さらに、本発明の製造方法が適用される全固体電池の積層体２０の集電体層４は電子伝導材料を含む。電子伝導材料は、導電性酸化物、金属および炭素材料からなる群より選ばれた少なくとも一種を含むことが好ましい。
【００８７】
次に、本発明の実施例を具体的に説明する。なお、以下に示す実施例は一例であり、本発明は下記の実施例に限定されるものではない。
【実施例】
【００８８】
以下、本発明の製造方法に従って作製された全固体電池の実施例１〜５と比較例について説明する。【００８９】
（有機ビヒクルの作製）【００９０】
まず、溶剤１００重量部に、バインダーとして、以下の表１に示す分解温度が異なる各種の高分子材料を２０重量部溶解した有機ビヒクルを作製した。高分子材料の分解温度は、セイコーインスツル株式会社製の示差熱熱重量同時測定装置(型番：ＴＧ‐ＤＴＡ７２００)を用いて、高分子材料の重量減少率が９５％を越える温度にて判断した。ウレタンＡとして重量平均分子量が６０，０００のウレタン樹脂、ウレタンＢとして重量平均分子量２００，０００のウレタン樹脂を使用した。【００９１】
【表１】
0005556969.tif 000002
【００９２】
（スラリーの作製）【００９３】
固体電解質としてのナシコン型構造のリチウムゲルマニウム含有リン酸化合物（ＬＡＧＰ：Ｌｉ1.5Ａｌ0.5Ｇｅ1.5（ＰＯ4）3）のガラス粉末５０重量部と、電極活物質としてのＬｉ3Ｖ2（ＰＯ4）3の結晶相を有する粉末４５重量部と、導電剤としての炭素粉末５重量部と、以下の表２に示す高分子材料Ａを含むように上記で作製された有機ビヒクル１２０重量部とを、直径が１ｍｍのジルコニア製の球形メディアとともに容器に封入して容器を回転させた後、球形メディアを取り出し、電極スラリーを作製した。【００９４】
固体電解質としてのＬＡＧＰガラス粉末１００重量部と、以下の表２に示す高分子材料Ｂを含むように上記で作製された有機ビヒクル１２０重量部とを、直径が１ｍｍのジルコニア製の球形メディアとともに容器に封入して容器を回転させた後、球形メディアを取り出し、固体電解質スラリーを作製した。【００９５】
なお、表２に、高分子材料の分解温度差（＝（高分子材料Ａの分解温度Ｔａ）−（高分子材料Ｂの分解温度Ｔｂ））を示す。【００９６】
【表２】
0005556969.tif 000003
【００９７】
（グリーンシート作製工程）【００９８】
電極スラリーのそれぞれを、ドクターブレード法を用いてポリエチレンテレフタレート（ＰＥＴ）フィルムの上に塗工し、厚みが５０μｍのシート状に成形し、直径が１０ｍｍの円板状に打ち抜くことにより、電極グリーンシートを作製した。【００９９】
固体電解質スラリーを、ドクターブレード法を用いてＰＥＴフィルムの上に塗工し、厚みが３０μｍのシート状に成形し、直径が１１ｍｍの円板状に打ち抜くことにより、固体電解質グリーンシートを作製した。【０１００】
（積層体形成工程）【０１０１】
ＰＥＴフィルムから剥離した固体電解質グリーンシートを４枚重ねて積層し、６０℃の温度で加圧して圧着することによって固体電解質層を形成した。固体電解質グリーンシートを複数枚積層した理由は、焼成後の固体電解質層に十分な機械的強度を与えて、後述する工程における固体電解質層のハンドリングを容易にするためであり、固体電解質グリーンシートを複数枚積層しないで、固体電解質層を形成しても特に問題はない。【０１０２】
ＰＥＴフィルムから剥離した１枚の電極グリーンシートを、上記で得られた固体電解質層の片面に積層し、６０℃の温度で加圧して圧着することにより、正極層を形成した。同様の方法で固体電解質層の反対側の面に２枚の電極シートを圧着することにより、負極層を形成した。このようにして、全固体電池用グリーンシート積層体を作製した。【０１０３】
なお、正極層と負極層において使用される電極シートの枚数に違いがある理由は、Ｌｉ3Ｖ2（ＰＯ4）3を、正極活物質として用いた場合と負極活物質として用いた場合では、Ｌｉ3Ｖ2（ＰＯ4）3の単位重量（グラム）当たりの容量が約２倍異なることを考慮したためである。なお、正極層と負極層の厚みは、使用する電極活物質の材料に応じて適宜変更することができる。【０１０４】
（焼成工程）【０１０５】
得られた積層体を空気雰囲気中にて５００℃の温度で熱処理することにより、高分子材料の除去を行った（第１焼成工程）。その後、窒素雰囲気中にて、７００℃の温度で熱処理して積層体を焼結することにより、全固体電池を得た(第２焼成工程)。【０１０６】
得られた全固体電池の破断面を、光学顕微鏡で固体電解質層の色味を観察することにより、固体電解質層に含まれる高分子材料の残渣を確認した。また、走査型電子顕微鏡で電極層の色味を観察することにより、電極層に含まれる導電剤の燃焼抑制効果を確認した。その結果を表３に示す。【０１０７】
また、得られた全固体電池を２０３２型コイン型電池に封止し、充放電試験を実施し、放電量を測定した。２０μＡの充電電流で電圧が４．５Ｖ（電圧が４．５Ｖに到達した後に４．５Ｖの電圧で３時間保持した）になるまで充電し、２０μＡの放電電流で電圧が３Ｖになるまで放電した。【０１０８】
【表３】
0005556969.tif 000004
【０１０９】
表３に示すように、実施例１〜５の全固体電池では、電極層の色味が黒色であることにより、導電剤としての炭素の燃焼が抑制されており、固体電解質層の色味が白色であることにより、高分子材料の残渣がないことがわかる。これに対して、比較例の全固体電池では、電極層の色味が灰色であることにより、導電剤としての炭素の燃焼が抑制されておらず、固体電解質層の色味が灰色であることにより、高分子材料の残渣があることがわかる。また、表３に示す通り、実施例１〜５の全固体電池は、比較例の全固体電池に比べて、高い放電容量を示すことが確認された。【０１１０】
なお、電池を構成するための封止方法は特に限定されず、焼結により得られた全固体電池の積層体を樹脂等で封止してもよい。たとえば、Ａｌ2Ｏ3等の絶縁性のペーストを積層体の周囲に塗布またはディップしたものを熱処理して封止してもよい。【０１１１】
また、正負極層から効率的に電流を引き出すために、正負極層の上にスパッタリング等で金属層等の導電層を形成してもよい。たとえば、正負極層の上に金属ペースト等を塗布またはディップした後、熱処理することにより、導電層を形成してもよい。【０１１２】
今回開示された実施の形態と実施例はすべての点で例示であって制限的なものではないと考慮されるべきである。本発明の範囲は以上の実施の形態と実施例ではなく、請求の範囲によって示され、請求の範囲と均等の意味および範囲内でのすべての修正と変形を含むものであることが意図される。
【産業上の利用可能性】
【０１１３】
本発明の全固体電池用積層成形体を焼成して全固体電池を製造すると、正極層または負極層では導電剤の燃焼を抑制することができるとともに、緻密な固体電解質層を形成することができ、放電容量等の電池特性を高めることができるので、本発明は全固体二次電池の製造に特に有用である。
【符号の説明】
【０１１４】
１：正極層、２：固体電解質層、３：負極層、４：集電体層、１０、２０：積層体。
【図１】
0005556969.tif 000005
【図２】
0005556969.tif 000006